1. Composition de caoutchouc à base d’au moins : - une matrice élastomère comprenant au moins un copolymère contenant des unités éthylène et des unités 1,3-diène, les unités éthylène dans le copolymère représentant entre 50% et 95% en mole des unités monomères du copolymère, - une charge renforçante, - un système de réticulation, - de 0,1 à 10 pce d’au moins un imidazole de formule (I) : (A) dans laquelle, ° Ra représente un atome d'hydrogène ou un groupe hydrocarboné, éventuellement interrompu par un ou plusieurs hétéroatomes et/ou substitué, le groupe hydrocarboné éventuellement interrompu par un ou plusieurs hétéroatomes et/ou substitué ne contenant pas un dipôle contenant au moins un atome d’azote, ° Rb représente un groupe hydrocarboné, ° Rc et Rd représentent indépendamment l'un de l'autre, un atome d'hydrogène ou un groupe hydrocarboné, éventuellement interrompu par un ou plusieurs hétéroatomes et/ou substitué, ° ou encore Rc et Rd forment ensemble avec les atomes de carbone du cycle imidazole auxquels ils se rattachent, un cycle éventuellement interrompu par un ou plusieurs hétéroatomes et/ou substitué. 2. Composition de caoutchouc selon la réalisation 1, dans laquelle les unités éthylène dans le copolymère représentent entre 55% et 90% en mole des unités monomères du copolymère. 3. Composition de caoutchouc selon l’une quelconque des réalisations précédentes, dans laquelle le copolymère contenant des unités éthylène et des unités 1,3-diène est un copolymère d’éthylène et de 1,3-diène. 4. Composition de caoutchouc selon l’une quelconque des réalisations précédentes, dans laquelle le 1,3-diène est le 1,3-butadiène. 5. Composition de caoutchouc selon l’une quelconque des réalisations précédentes, dans laquelle le copolymère contient des unités de formule (IV) ou des unités de formule (V) ou encore des unités de formule (IV) et de formule (V) : (IV) -CH2-CH(CH=CH2)- (V) 6. Composition de caoutchouc selon l’une quelconque la réalisation 5, dans laquelle les pourcentages molaires des unités de formule (IV) et des unités de formule (V) dans le copolymère, respectivement o et p, satisfont à l’équation suivante (eq. 1), de manière préférentielle à l’équation (eq. 2), o et p étant calculés sur la base de l’ensemble des unités monomères du copolymère. 0 0 7. Composition de caoutchouc selon l’une quelconque des réalisations précédentes, dans laquelle le copolymère contenant des unités éthylène et des unités 1,3-diène est un copolymère statistique. 8. Composition de caoutchouc selon l’une quelconque des réalisations précédentes, dans laquelle le taux de l’au moins un copolymère contenant des unités éthylène et des unités 1,3-diène est compris dans un domaine allant de 50 à 100 pce, de préférence de 80 à 100 pce 9. Composition de caoutchouc selon l’une quelconque des réalisations précédentes, dans laquelle l’imidazole de formule générale (I) ne contient pas de dipôle contenant au moins un atome d’azote. 10. Composition de caoutchouc selon l’une quelconque des réalisations précédentes, dans laquelle, dans l’imidazole de formule (I) : - R a est choisi dans le groupe constitué par un atome d’hydrogène, les groupes alkyles ayant de 1 à 20 atomes de carbone, cycloalkyles ayant de 5 à 24 atomes de carbone, aryles ayant de 6 à 30 atomes de carbone, aralkyles ayant de 7 à 25 atomes de carbone, éventuellement substitués, - R b est choisi dans le groupe constitué par les groupes alkyles ayant de 1 à 20 atomes de carbone, cycloalkyles ayant de 5 à 24 atomes de carbone, aryles ayant de 6 à 30 atomes de carbone et aralkyles ayant de 7 à 25 atomes de carbone, - R c et R d sont indépendamment choisis dans le groupe constitué par un atome d’hydrogène, les groupes alkyles ayant de 1 à 20 atomes de carbone, cycloalkyles ayant de 5 à 24 atomes de carbone, aryles ayant de 6 à 30 atomes de carbone et aralkyles ayant de 7 à 25 atomes de carbone, éventuellement substitués, ou encore R c et R d forment ensemble avec les atomes de carbone du cycle imidazole auxquels ils se rattachent, un cycle choisi parmi les cycles aromatiques, hétéroaromatiques ou aliphatiques, comprenant de 5 à 12 atomes de carbone, de préférence 5 ou 6 atomes de carbone. 11. Composition de caoutchouc selon l’une quelconque des réalisations précédentes, dans laquelle, dans l’imidazole de formule (I), R a est choisi dans le groupe constitué par les groupes alkyles ayant de 2 à 12 atomes de carbone et aralkyles ayant de 7 à 13 atomes de carbone, éventuellement substitués. 12. Composition de caoutchouc selon l’une quelconque des réalisations précédentes, dans laquelle, dans l’imidazole de formule (I), R a est choisi dans le groupe constitué par les groupes aralkyles ayant de 7 à 13 atomes de carbone éventuellement substitués et R b est choisi dans le groupe constitué par les groupes alkyles ayant de 1 à 12 atomes de carbone. 13. Composition de caoutchouc selon l’une quelconque des réalisations précédentes, dans laquelle, dans l’imidazole de formule (I), R a est choisi dans le groupe constitué par les groupes aralkyles ayant de 7 à 11 atomes de carbone éventuellement substitués et R b est choisi dans le groupe constitué par les groupes alkyles ayant de 1 à 4 atomes de carbone. 14. Composition de caoutchouc selon l’une quelconque des réalisations précédentes, dans laquelle, dans l’imidazole de formule (I), R c et R d sont indépendamment choisis dans le groupe constitué par un atome d’hydrogène et les groupes alkyles ayant de 1 à 12 atomes de carbone, cycloalkyles ayant de 5 à 8 atomes de carbone, aryles ayant de 6 à 24 atomes de carbone et aralkyles ayant de 7 à 13 atomes de carbone, R c et R d étant très préférentiellement l’atome d’hydrogène. 15. Composition de caoutchouc selon l’une quelconque des réalisations 1 à 13, dans laquelle, dans l’imidazole de formule (I), R c et R d forment avec les atomes de carbone du cycle imidazole auxquels ils se rattachent, un cycle phényle ou cyclohexene. 16. Composition de caoutchouc selon l’une quelconque des réalisations précédentes, dans laquelle le taux d’imidazole de formule (I) est compris dans un domaine allant de 0,5 à 8 pce, de préférence de 0,5 à 5 pce. 17. Composition de caoutchouc selon l’une quelconque des réalisations précédentes, la composition ne comprenant pas de dérivé guanidique ou en comprenant moins de 0,5 pce, de préférence moins de 0,4 pce, de préférence encore moins de 0,3 pce. 18. Composition de caoutchouc selon l’une quelconque des réalisations précédentes, dans laquelle la charge renforçante comprend du noir de carbone, de la silice ou un de leurs mélanges. 19. Composition de caoutchouc selon l’une quelconque des réalisations précédentes, dans laquelle la charge renforçante comprend plus de 50% en poids, de préférence plus de 80% en poids de silice. 20. Composition de caoutchouc selon l’une quelconque des réalisations précédentes, dans laquelle le taux de la charge renforçante est compris dans un domaine allant de 20 à moins de 200 pce, de préférence de 30 à 100 pce. 21. Composition de caoutchouc selon l’une quelconque des réalisations précédentes, dans laquelle le système de réticulation est un système de vulcanisation à base de soufre moléculaire et/ou à base d’agent donneur de soufre. 22. Composition de caoutchouc selon l’une quelconque des réalisations précédentes, comprenant du soufre et un accélérateur de vulcanisation, le rapport massique du taux de soufre sur le taux de l’accélérateur de vulcanisation étant compris dans un domaine allant de 0,4 à 1,5, de préférence de 0,7 à 1,5, de préférence encore de 0,9 à 1,1. 23. Composition de caoutchouc selon l’une quelconque des réalisations précédentes, la composition ne comprenant pas de résine époxyde, de préférence de résine renforçante, ou en comprenant moins de 1 pce, de préférence moins de 0,5 pce. 24. Article de caoutchouc comprenant une composition telle que définie à l’une quelconque des réalisations 1 à 23. 25. Pneumatique ou non pneumatique comprenant une composition telle que définie à l’une quelconque des réalisations 1 à 23. 26. Pneumatique ou non pneumatique selon la réalisation 25, dans lequel la composition définie dans l’une quelconque des réalisations 1 à 23 présente dans la bande de roulement du pneumatique.